(57)【特許請求の範囲】
【請求項１】
１００質量部のポリエステルからなる結着樹脂、５〜３０質量部の芳香族系石油樹脂、及びフィッシャートロプシュワックスを含む原料混合物を、オープンロール型混練機により溶融混練する工程を経て製造されたことを特徴とする電子写真用トナー。
【請求項２】
前記原料混合物は、エステルワックスを更に含むことを特徴とする請求項１に記載の電子写真用トナー。
【請求項３】
前記芳香族系石油樹脂が、３０００を超える質量平均分子量を有するＣ９系石油樹脂であることを特徴とする請求項１または２に記載の電子写真用トナー。
【請求項４】
前記ポリエステル樹脂と芳香族系石油樹脂の軟化点の差が、２０℃以内であることを特徴とする請求項１〜３のいずれかに記載の電子写真用トナー。
【請求項５】
５．５〜９μｍの粒径を有することを特徴とする請求項１〜４のいずれかに記載の電子写真用トナー。
【請求項６】
１００質量部のポリエステルからなる結着樹脂、５〜３０質量部の芳香族系石油樹脂、及びフィッシャートロプシュワックスを含む原料混合物を、オープンロール型混練機により溶融混練する工程、得られた混練物を粉砕する工程、及び粉砕物を分級する工程を具備することを特徴とする電子写真用トナーの製造方法。
【発明の詳細な説明】
【技術分野】
【０００１】
本発明は、電子写真用トナー及びその製造方法に係り、特に、優れた耐久性及び定着性を有する電子写真用トナー及びその製造方法に関する。
【背景技術】
【０００２】
従来、電子写真用トナーとして、結着樹脂としてのポリエステル樹脂に離型剤としてエステルワックスを分散させたものが知られている。しかし、エステルワックスを分散させるとトナーのガラス転移温度が低下してしまい、保存性、耐久性が損なわれてしまうという問題がある。
【０００３】
これを回避するために、低分子量成分を減らして高分子量成分を増加させる樹脂設計を採用することが考えられるが、それは低温定着性を損なうこととなる。このことは、パラフィンワックスを同時に添加したり、オープンロール型混練機による高度な分散を行ったとしても同様である。また、エステルワックスの分散が十分である場合には、定着性改善の効果を減少させてしまう。
【０００４】
このような問題を解決するため、ポリエステル樹脂に離型剤としてエステルワックス及び石油ワックスの二種類のワックスを用い、オープンロール型混練機による溶融混練によりトナーを製造する方法が提案されている（例えば、特許文献１参照）。しかし、このトナーは、保存性、耐久性は良好ではあるが、低温定着性が低いという問題がある。
【０００５】
また、ポリエステル系樹脂からなる結着樹脂に粉砕助剤として石油樹脂を用いることにより粉砕性及び定着性の改善を図ったトナーも提案されている（例えば、特許文献２参照）が、石油樹脂はポリエステル系樹脂に対する分散性が悪いため、このトナーでは、ハーフトーンの低濃度部において、画像濃度が低下する現象が見られ、均一な画像再現が困難である。
【０００６】
更に、ポリエステル系樹脂からなる結着樹脂に、離型剤としてフィッシャートロプシュワックスを用いたトナーが提案されているが、フィッシャートロプシュワックスもまたポリエステル樹脂に対して分散性が劣るため、定着性には効果が認められるが、耐久性には劣るものとなる。
【特許文献１】特開２００５−１４１１８９号公報
【特許文献２】特開平１１−７２９５６号公報
【特許文献３】特開平７−１１４２０４号公報
【発明の開示】
【発明が解決しようとする課題】
【０００７】
本発明は、以上のような事情の下になされ、耐久性、定着性、粉砕性、及び保存性がともに優れた電子写真用トナー及びその製造方法を提供することを目的とする。
【課題を解決するための手段】
【０００８】
本発明者らは、ポリエステル樹脂からなる結着樹脂に離型剤を分散させた場合の問題点につき鋭意研究を重ねた結果、結着樹脂としてのポリエステル樹脂に対し、芳香族系石油樹脂とフィッシャートロプシュワックスを同時に、オープンロール型混練機を用いて混練することにより、芳香族系石油樹脂とフィッシャートロプシュワックスの相乗効果によって、かつオープンロール型混練機による高度な分散によって、トナーの耐久性及び定着性を飛躍的に向上させることができることを見出した。本発明は、このような知見の下になされたものである。
【０００９】
即ち、本発明の第１の態様は、１００質量部のポリエステルからなる結着樹脂、５〜３０質量部の芳香族系石油樹脂、及びフィッシャートロプシュワックスを含む原料混合物を、オープンロール型混練機により溶融混練する工程を経て製造されたことを特徴とする電子写真用トナーを提供する。
【００１０】
このような電子写真用トナーにおいて、前記原料混合物は、エステルワックスを更に含むことができる。また、前記芳香族系石油樹脂は、３０００を超える質量平均分子量を有するＣ９系石油樹脂であることが望ましい。更に、前記ポリエステル樹脂と芳香族系石油樹脂の軟化点の差は、２０℃以内であることが望ましい。
【００１１】
以上のように構成される本発明の第１の態様に係る電子写真用トナーは、５．５〜９μｍの粒径を有することが望ましい。
【００１２】
本発明の第２の態様は、１００質量部のポリエステルからなる結着樹脂、５〜３０質量部の芳香族系石油樹脂、及びフィッシャートロプシュワックスを含む原料混合物を、オープンロール型混練機により溶融混練する工程、得られた混練物を粉砕する工程、及び粉砕物を分級する工程を具備することを特徴とする電子写真用トナーの製造方法を提供する。
【発明の効果】
【００１３】
本発明によると、ポリエステルからなる結着樹脂、所定量の芳香族系石油樹脂、及びフィッシャートロプシュワックスを含む原料混合物を、オープンロール型混練機により溶融混練して製造されたものであるため、芳香族系石油樹脂とフィッシャートロプシュワックスの相乗効果によって、かつオープンロール型混練機による高度な分散によって、優れた耐久性及び定着性を示す電子写真用トナーを得ることができる。
【発明を実施するための最良の形態】
【００１４】
以下、発明を実施するための最良の形態について説明する。
【００１５】
本発明の第１の実施形態に係る電子写真用トナーは、１００質量部のポリエステルからなる結着樹脂、５〜３０質量部の芳香族系石油樹脂、及びフィッシャートロプシュワックスを含む原料混合物を、オープンロール型混練機により溶融混練する工程を経て製造されたことを特徴とする。
【００１６】
芳香族系石油樹脂とは、石油のＣ９留分であるビニルトルエン、アルキルスチレン、インデン等をフリーデルクラフツ触媒を用いたカチオン重合により重合して得た樹脂である。芳香族系石油樹脂としては、３０００を超える質量平均分子量を有するものであることが望ましい。３０００以下の質量平均分子量を有するものでは、低分子量に起因して高温オフセットが発生しやすくなり、好ましくない。
【００１７】
なお、ポリエステル樹脂と芳香族系石油樹脂の軟化点の差は、２０℃以内であることが望ましい。軟化点の差が２０℃を超えると、溶融分散性が劣り耐久性が低下する。
【００１８】
芳香族系石油樹脂の配合量は、ポリエステルからなる結着樹脂１００質量部に対し、５〜３０質量部である。芳香族系石油樹脂の配合量が５質量部未満では、トナーの低温定着性及び粉砕性が低下し、３０質量部を超えると、耐久性が低下し、いずれも好ましくない。
【００１９】
フィッシャー・トロプシュ（Ｆｉｓｃｈｅｒ-Ｔｒｏｐｓｃｈ）ワックスは、一酸化炭素と水素を反応させて製造され、石油ワックスと同様、構成している炭化水素が偶数のものも奇数のものもある。
【００２０】
フィッシャートロプシュワックスの配合量は特に限定されないが、ポリエステルからなる結着樹脂１００質量部に対し、２．５〜１５質量部であるのが好ましい。フィッシャートロプシュワックスの配合量が少なすぎる場合には、高温定着性が低下し、多すぎる場合には、耐久性が低下する傾向となる。
【００２１】
フィッシャートロプシュワックスは、他のワックスと組合わせて用いることもできる。他のワックスとしては、エステルワックス、ケトン類、アミドなどの油脂系合成ワックスやさらにポリエチレンワックスを含めた合成ワックス、動物系、植物系、石油系、鉱物系などに分類される天然ワックス、以上のワックスを原料として酸化などを後処理を加えた加工・変性ワックス等が挙げられる。ただし、その割合は、フィッシャートロプシュワックスの７０質量％以下であるのが好ましい。
【００２２】
本発明の第１の実施形態に係るトナーは、以上説明した各成分を用いて、次のようにして製造される。
【００２３】
まず、ポリエステルからなる結着樹脂、芳香族系石油樹脂、及びフィッシャートロプシュワックスを含む原料混合物を混合機により混合する。混合機としては、ヘンシェルミキサー、スーパーミキサー、Ｖ型ブレンダー、ナウターミキサー等、任意のものを用いることが出来る。
【００２４】
原料混合物は、次いでオープンロール型混練機に供給され、そこで溶融混練される。オープンロール型混練機としては、連続式２本ロールミル、連続式３本ロールミル、及びバッチ式ロールミル等、任意の型のものを用いることができる。
【００２５】
図１は、オープンタイプの連続式２本ロールミルを示す正面図である。オープンタイプの連続式２本ロールミルは、原料混合物が供給されるホッパー１１と、オープンタイプの平行に配置された二本のロール１２，１３と、混練物が排出される排出部１４とを具備している。ロール１２，１３の表面には、混練物を輸送するためのらせん状の溝が形成されている。
【００２６】
ホッパー１１からロール１２，１３の間に供給された原料混合物は、ロール１２，１３の表面に巻き付いた状態で、ロール１２，１３の回転により繰り返し圧縮され、混練され、ロール１２，１３の表面の溝によって排出部１４側に移動し、そこから混練物が排出される。
【００２７】
オープンロール型混練機から排出された溶融混練物は、通常、トナーの製造に用いられる方法に従って、冷却され、粉砕され、所定の粒度に分級されて、トナー粒子母体が得られる。冷却手段、粉砕手段及び分級手段は、特に限定されず、通常トナーの製造に用いられるものを採用することが出来る。例えば、冷却には、圧延や空気流の吹き付けによる冷却手段を用いることができ、粉砕には、衝突板式粉砕機等の気流粉砕機を用いることができ、分級には、様々な気流分級機を用いることができる。
【００２８】
このようにして得たトナー粒子母体に、シリカ等の外添剤を加え、混合・攪拌することにより、電子写真用トナーが得られる。
【００２９】
なお、このようにして製造された電子写真用トナーは、５．５〜９μｍの粒径を有することが望ましい。粒径が５．５μｍ未満では、耐久性が低下し、９μｍを超えると、均一な画像再現性が低下する。
【００３０】
以上のように、本発明の第１の実施形態に係る電子写真用トナーは、ポリエステルからなる結着樹脂、所定量の芳香族系石油樹脂、及びフィッシャートロプシュワックスを含む原料混合物を、オープンロール型混練機により溶融混練して製造されたものであるため、芳香族系石油樹脂とフィッシャートロプシュワックスの相乗効果によって、かつオープンロール型混練機による高度な分散によって、優れた耐久性及び定着性を有している。
【００３１】
以下、本発明の実施例と比較例を示し、本発明について更に具体的に説明する。
【００３２】
実施例１
ポリエステル樹脂（Ｔｇ：６５℃、Ｔｍ：１３０℃、花王（株）製）１００質量部、電荷制御剤「ＬＲ−１４７」（日本カーリット社製）１質量部、着色剤１５−３「ＥＣＢ−３０１」（大日精化社製）５質量部、離型剤：フィッシャートロプシュワックス「Ｈ１Ｎ４」（サゾール社）、及び芳香族系炭化水素石油樹脂「ＦＴＲ−２１４０」α−メチルスチレン系（三井化学社製）を、ヘンシェルミキサーにより予備混合した。
【００３３】
得られた原料混合物をオープンロール型連続混練機（商品名：ニーデックス、三井鉱山（株）製）に供給して連続混練を行い、混練物を得た。この混練物をフェザーミル（ＦＭ−１、（株）ホソカワミクロン製）にて粉砕し、更に衝突板式粉砕機「ＩＤＳ−２」（日本ニューマチック製）にて微粉砕した後、気流式分級機「ＤＳＸ−２」（日本ニューマチック製）で分級をおこない、質量平均粒径約６μｍの着色微粒子を得た。
【００３４】
得られた着色微粒子１００質量部に、外添剤として「Ｒ９７２」（疎水性シリカ、日本アエロジル社製）を２質量部添加し、ヘンシェルミキサーで混合してトナーを得た。
【００３５】
この際に使用したオープンロール型連続混練機は、ロール外径０．１６［ｍ］、有効ロール長０．７［ｍ］のものである。
【００３６】
得られたトナーについて、カラープリンター「スピーディア：Ｎ５」（カシオ計算機製）にて印刷試験を行った。
【００３７】
実施例２
フィッシャートロプシュワックス「Ｈ１Ｎ４」の量を１０質量部に変更したことを除いて、実施例１と同様にしてトナーを得た。
【００３８】
実施例３
芳香族系石油樹脂「ＦＴＲ−２１４０」の量を５質量部に変更したことを除いて、実施例１と同様にしてトナーを得た。
【００３９】
実施例４
芳香族系石油樹脂「ＦＴＲ−２１４０」の量を２０質量部に変更したことを除いて、実施例１と同様にしてトナーを得た。
【００４０】
実施例５
芳香族系石油樹脂「ＦＴＲ−２１４０」の量を３０質量部に変更したことを除いて、実施例１と同様にしてトナーを得た。
【００４１】
実施例６
トナー粒径を５．５μｍとしたことを除いて、実施例１と同様にしてトナーを得た。
【００４２】
実施例７
トナー粒径を９μｍとしたことを除いて、実施例１と同様にしてトナーを得た。
【００４３】
実施例８
フィッシャートロプシュワックス「Ｈ１Ｎ４」の量を６質量部に変更し、さらに離型剤「カルナバワックス１号粉末」（加藤洋行社輸入品）を２質量部添加したことを除いて、実施例１と同様にしてトナーを得た。
【００４４】
実施例９
フィッシャートロプシュワックス「Ｈ１Ｎ４」の量を４質量部に変更し、さらに離型剤「カルナバワックス１号粉末」（加藤洋行社輸入品）を４質量部添加したことを除いて、実施例１と同様にしてトナーを得た。
【００４５】
実施例１０
フィッシャートロプシュワックス「Ｈ１Ｎ４」の量を２質量部に変更し、さらに離型剤「カルナバワックス１号粉末」（加藤洋行社輸入品）を６質量部添加したことを除いて、実施例１と同様にしてトナーを得た。
【００４６】
比較例１
芳香族系石油樹脂「ＦＴＲ−２１４０」を使用しなかったことを除いて、実施例１と同様にしてトナーを得た。
【００４７】
比較例２
芳香族系石油樹脂「ＦＴＲ−２１４０」を量を１質量部に変更したことを除いて、実施例１と同様にしてトナーを得た。
【００４８】
比較例３
芳香族系石油樹脂「ＦＴＲ−２１４０」を量を５０質量部に変更したことを除いて、実施例１と同様にしてトナーを得た。
【００４９】
比較例４
フィッシャートロプシュワックスの代わりに「カルナバワックス１号粉末」を７質量部添加したことを除いて、実施例１と同様にしてトナーを得た。
【００５０】
比較例５
フィッシャートロプシュワックスの代わりに「カルナバワックス１号粉末」を１０質量部添加したことを除いて、実施例１と同様にしてトナーを得た。
【００５１】
比較例６
フィッシャートロプシュワックスの代わりに「カルナバワックス１号粉末」を６質量部使用し、さらにポリプロピレンワックス「ＮＰ０５６」三井化学社製を添加したことを除いて、実施例１と同様にしてトナーを得た。
【００５２】
比較例７
フィッシャートロプシュワックスの代わりに「カルナバワックス１号粉末」を６質量部使用し、さらにポリプロピレンワックス「ＮＰ０５６」三井化学社製を添加したことを除いて、実施例１と同様にしてトナーを得た。
【００５３】
比較例８
溶融混練工程をオープンロールの代わりに２軸押し出し機として連続押出混練機（池貝（株）製、商品名：ＰＣＭ−４３）にて混練を行い、トナーを得た。
【００５４】
比較例９
芳香族系石油樹脂の代わりに「ＹＳレジンＰＸ１２５０（ヤスハラケミカル社製：テルペン樹脂）を１２．５質量部添加したことを除いて、実施例１と同様にしてトナーを得た。
【００５５】
なお、以上の実施例及び比較例における、オープンロール型連続混練機及び２軸押出し混練機による混練条件は、下記の通りである。給量速度は、いずれの場合も１０ｋｇ／ｈであった。
【００５６】
オープンロール型連続混練機の混練条件
ロール隙間：０．１ｍｍ
Ｆロール
供給温度：１２０℃、排出温度：１２０℃、回転数：７５ｒｐｍ
Ｂロール
供給温度：３０℃、排出温度：３０℃、回転数：５０ｒｐｍ
２軸押出し混練機の混練条件
スクリュウー回転数：２５０ｒｐｍ
バレルシリンダ温度
Ｃ１：５０℃
Ｃ２〜Ｃ８：１２０℃、
アダプタ：１２０℃、
ダイノズル：１２０℃。
【００５７】
以下に、トナーの各性能の試験方法及び評価基準を示す。
【００５８】
試験１−耐久性
非磁性一成分現像装置「カシオページプレストＮ−５」（カシオ計算機社製：カラープリンタ毎分２９枚（Ａ４横）機）にトナーを実装し、通常環境（２５℃、５０％ＲＨ）において、普通紙（ＸＥＲＯＸ−Ｐ紙Ａ４サイズ）を用いて５％印字画像を１０，０００枚連続印字した後、ベタ画像を印字し、画像の劣化を評価する。
【００５９】
同時にドクターブレードを取り外し、ブレード上の融着状態を観察する。
【００６０】
（評価基準）
◎：画像劣化は見られず、ドクターブレード上の融着も確認されない。
【００６１】
○：画像劣化は見られず、実用上の問題はないが、ドクターブレード上に融着が認められる。
【００６２】
×：画像劣化が見られ、実用上問題あり。ドクターブレード上に融着が発生する。
【００６３】
試験２−低温定着性
試験１と同様の装置の定着部分の温度を可変できるように改造し、定着試験器とする。試験例１と同様の装置で未定着画像を得た後、この定着試験器にて定着温度１３０〜２００℃の範囲で１０℃毎に温度を可変し、未定着画像を定着させた際の非オフセット領域を測定し、低温定着特性とする。ここでいう定着温度は２本ある定着ロールの上の方の設定温度であり、下の定着ロールは設定温度を上ロール−２０℃とした。画像パターンはベタ印字とし、用紙はＸＥＲＯＸＰ紙Ａ４サイズ（質量６４ｇ／ｍ2 ）で行った。
【００６４】
（評価基準）
◎：最低定着温度が１４０℃未満である。
【００６５】
○：最低定着温度が１４０℃以上、１５０℃未満である。
【００６６】
×：最低定着温度が１５０℃以上である。
【００６７】
試験３−高温定着（オイルレス）特性
試験１と同様の装置を用い、定着部分のオイル塗布ローラーを外す。用紙はＡ４サイズ（ゼロックス−Ｐ紙）を使用し、ベタ画像を印字して、定着性を判断する。プロセス速度は１２９．３ｍｍ／ｓｅｃ、定着温度は１７０℃で行う。
【００６８】
（評価基準）
◎◎：プロセス速度１２９．３ｍｍ／ｓｅｃ、定着温度は１８０℃で行ってもオフセットの発生が無い。
【００６９】
◎：オフセットの発生がない。
【００７０】
○：オフセットの発生は軽微であり、実用上問題ないレベル。
【００７１】
×：オフセットの発生が認められ、実用上問題のあるレベル。
【００７２】
試験４−粉砕性
粉砕性は生産性に関係する特性であり、実施例１のトナーを基準トナーとし、衝突板式粉砕機「ＩＤＳ−２」（日本ニューマチック製）にて微粉砕して６．０μｍの体積平均粒径（「マルチサイザーII」（コールター社製）により測定）の実施例１のトナーを得るための供給量を、他の試料トナーについての供給量で割った値を粉砕性指標とする。粉砕性指標が大きいほど粉砕しやすいことを示す。
【００７３】
下記の基準で粉砕性を評価する。
【００７４】
◎：粉砕性指標１．２以上
○：０．８〜１．２までの間
×：０．８以下
試験５−保存性
保存性の指標として５０℃／４０％の環境中に４８時間、トナーを充填したＮ５トナーカートリッジを放置し、取り出した後、２３℃／５０％の環境中に６時間放置した後、「スピーディア：Ｎ５」（カシオ計算機製）にて印刷試験を行った。
【００７５】
プリンタ電源ＯＮの後のウォームアップ終了後、ハーフトーン画像を２０枚印字し、その画像を観察した。
【００７６】
○：実用上なんら問題のない画像のレベル。
【００７７】
×：ブロッキングが発生する事による印字方向にスジが発生するレベル。
【００７８】
軟化点の測定
装置：フローテスター（島津製作所製、ＣＦＴ−５００Ｄ）
試料：１ｇ
昇温速度：６℃／分
荷重：２０ｋｇ
ノズル：直径１ｍｍ、長さ１ｍｍ
１／２法：試料の半分が流出した温度を軟化点とした。
【００７９】
ガラス転移点（Ｔｇ）の測定
装置：示差走査熱量計（島津製作所社製：ＤＳＣ−６０）
試料：８ｍｇ
昇温条件：１０℃／分で１６０℃まで昇温し、降温速度１０℃／分で３５℃まで冷却した後、再度１０℃／分で１６０℃まで昇温する。
【００８０】
２回目の昇温時において、転移により得られる曲線部分の２つの接線の交点をガラス転移点とした。
【００８１】
粒径の測定
装置：マルチサイザーII（コールター社製）
試料：ビーカーに試料少量と精製水、界面活性剤を入れ、超音波洗浄器にて分散した。
【００８２】
測定：アパーチャーは１００μｍで行い、カウントは５０，０００個で行い、体積平均粒径を得た。
【００８３】
以上の実施例及び比較例に係るトナーについて、上記各特性を測定し、評価した結果を下記表１及び表２に示す。
【表１】
0004535017.tif 000002
【００８４】
【表２】
0004535017.tif 000003
【００８５】
上記表１及び表２から、次のことがわかる。
【００８６】
ポリエステルからなる結着樹脂に５〜３０質量部の芳香族系石油樹脂及びフィッシャートロプシュワックスを含む原料混合物をオープンロール型混練機により溶融混練する工程を経て製造された実施例１〜１０のトナーは、耐久性、低温定着性、恒温定着性、粉砕性、及び保存性のすべてにおいて優れていることが確認された。
【００８７】
特に、実施例２のトナーでは、フィッシャートロプシュワックスを増量したことにより、高温定着性が極めて良好である。即ち、フィッシャートロプシュワックスを増量しても、オープンロールの混練工程では耐久性にまったく問題なくワックス分散をすることが可能であることが確認された。
【００８８】
実施例３では、芳香族炭化水素樹脂の量を減らして効果を確認したところ、耐久性、低温定着性、高温定着性、粉砕性について問題はなく、また芳香族炭化水素樹脂の効果が発揮されていることが確認された。
【００８９】
実施例４、５では、芳香族炭化水素樹脂を増量し、効果を確認したところ、粉砕性については改善効果が見られ、小粒径トナーを省エネルギーで生産するためには有効である事が確認された。また、芳香族炭化水素樹脂を増量したことによる耐久性、定着性への影響は現れず、フィッシャートロプシュワックスと芳香族炭化水素樹脂の同時溶融分散については、実施例３〜５、および実施例２の結果から、かなり広い配合範囲でワックスと樹脂の相乗効果が発揮されることが確認された。
【００９０】
実施例６、７では、小粒径化または大きい粒径でのトナーとしての性能が確認された。粉砕性に関して９μｍのトナーについては、同時比較できないため、表中の記載は無いが、基本性能としての耐久性、低温定着性、高温定着性については何ら問題のないことが確認された。
【００９１】
実施例８、９及び１０では、フィッシャートロプシュワックスと芳香族炭化水素樹脂の組合せがあることにより、さらに他のエステル系ワックスであるカルナバワックスを添加しても、耐久性、定着性に何ら問題がないことが確認され、上記組み合わせによる相乗効果が強いことを示す結果となった。
【００９２】
これに対し、比較例１では、芳香族炭化水素樹脂が無いために、生産性としての粉砕性に劣る結果となり、また低温定着性が弱い結果となった。比較例２では、芳香族炭化水素樹脂が１質量部と少ないため、生産性としての粉砕性に劣る結果となり、また低温定着性が弱い結果となった。比較例３では、芳香族炭化水素樹脂が５０質量部と多いため、耐久性に関して劣る結果となった。
【００９３】
比較例４、５および６では、フィッシャートロプシュワックスを配合せずに、エステルワックス及び、エステルワックスとポリプロピレンワックスの組み合わせを用いたところ、高温定着性について劣る結果となり、フィッシャートロプシュワックスの効果が示されることとなった。
【００９４】
比較例７のカルナバワックスのみポリエステル樹脂に分散した結果では、定着性に劣る結果となり、また、オープンロールによる分散性向上のため、粉砕性も劣る結果となった。比較例８については、２軸の押し出し機による分散では、分散が不十分であり、耐久性に劣る結果となった。このことは、本発明におけるオープンロールによる芳香族炭化水素樹脂とフィッシャートロプシュワックスを高度にポリエステルに分散することで、飛躍的にトナー性能を向上させるという結果を示している。
【００９５】
比較例９では、芳香族炭化水素樹脂をテルペン樹脂に置き換えたことで、低温定着性が劣る結果となった。
【図面の簡単な説明】
【００９６】
【図１】本発明の一実施形態に用いるオープンタイプの連続式２本ロールミルの一例を示す正面図である。
【符号の説明】
【００９７】
１１・・・ホッパー、１２，１３・・・ロール、１４・・・排出部。
【図１】
0004535017.tif 000004